(57)【要約】  感圧性接着剤組成物は、０Ｃ未満のＴｇを有する（メタ）アクリルエステルモノマーの重合単位と、及び、少なくとも１つのアミノ酸のアミン基又はカルボン酸基と架橋したペンダント官能基を有するエチレン性不飽和モノマーの重合単位、を含む（メタ）アクリルポリマーを含むものとして記載されている。水性感圧性接着剤組成物、接着剤コーティングされた物品及び方法についても記載されている。【選択図】なし【特許請求の範囲】
【請求項１】
０℃未満のＴｇを有する（メタ）アクリルエステルモノマーの重合単位、及び、少なくとも１つのアミノ酸のアミン基又はカルボン酸基と架橋したペンダント官能基を有するエチレン性不飽和モノマーの重合単位、を含む（メタ）アクリルポリマー
を含む、感圧性接着剤組成物。
【請求項２】
前記感圧性接着剤が、少なくとも０．２５、０．５、１又は１．５Ｎ／ｃｍのステンレス鋼に対する１８０°剥離接着力を有する、請求項１に記載の感圧性接着剤組成物。
【請求項３】
前記（メタ）アクリルポリマーが、０℃未満のＴｇを有する（メタ）アクリルエステルモノマーの重合単位を、少なくとも５０、５５、６０、６５、７０、７５、８０、８５、９０又は９５重量％含む、請求項１又は２に記載の感圧性接着剤組成物。
【請求項４】
前記（メタ）アクリルポリマーが、６〜２０個の炭素原子を有するアルキル基を有する（メタ）アクリルエステルモノマーの重合単位を、少なくとも５０、５５、６０、６５、７０、７５、８０、８５、９０又は９５重量％含む、請求項１〜３のいずれか一項に記載の感圧性接着剤組成物。
【請求項５】
前記組成物が粘着付与樹脂を更に含む、請求項１〜４のいずれか一項に記載の感圧性接着剤組成物。
【請求項６】
前記感圧性接着剤が−１０℃以下のＴｇを有する、請求項１〜５のいずれか一項に記載の感圧性接着剤組成物。
【請求項７】
前記感圧性接着剤が、２５℃及び１ヘルツにおいて０．３ＭＰａ以下の貯蔵弾性率を有する、請求項１〜６のいずれか一項に記載の感圧性接着剤組成物。
【請求項８】
前記（メタ）アクリルポリマーが、前記ペンダント官能基を有する前記エチレン性不飽和モノマーの前記重合単位を１〜１５重量％含む、請求項１〜７のいずれか一項に記載の感圧性接着剤組成物。
【請求項９】
前記ペンダント官能基が、カルボン酸基、アミン基、アミド基又はこれらの組み合わせである、請求項１〜８のいずれか一項に記載の感圧性接着剤組成物。
【請求項１０】
前記アミノ酸が、疎水基、環状基又は連鎖移動剤基から選択される基を有する側鎖を含む、請求項１〜９のいずれか一項に記載の感圧性接着剤組成物。
【請求項１１】
前記連鎖移動剤基が、ＳＨ、ＳｅＨ又はＯＨから選択される、請求項１０に記載の感圧性接着剤組成物。
【請求項１２】
基材上に配置された請求項１〜１１のいずれか一項に記載の組成物を含む物品。
【請求項１３】
前記基材が、剥離ライナー又は裏材である、請求項１２に記載の物品。
【請求項１４】
水相と、
界面活性剤と、
０℃未満のＴｇを有する（メタ）アクリルエステルモノマーの重合単位と、及び、ペンダント官能基を有し、前記ペンダント官能基はアミン基又はカルボン酸基とイオン結合又は共有結合を形成するエチレン性不飽和モノマーの重合単位、を含む（メタ）アクリルポリマーと、
少なくとも１つのアミノ酸架橋剤と、
を含む感圧性接着剤組成物。
【請求項１５】
前記感圧性接着剤組成物が、請求項１〜１１に記載のいずれか一項又は組み合わせにより更に特徴付けられる、請求項１４に記載の感圧性接着剤組成物。
【請求項１６】
乾燥及び架橋した請求項１４又は１５に記載の組成物を含む、感圧性接着剤。
【請求項１７】
ａ）アミン基又はカルボン酸基とイオン結合又は共有結合を形成するペンダント官能基を有するエチレン性不飽和モノマーの重合単位を含む（メタ）アクリルポリマーを含む水性感圧性接着剤組成物を提供することと、
ｂ）前記水性感圧性接着剤組成物とアミノ酸とを混ぜ合わせることと、
ｃ）（ｂ）で調製した水性感圧性接着剤組成物を基材上にコーティングすることと、
ｅ）前記感圧性接着剤組成物を乾燥させて、それにより前記（メタ）アクリルポリマーの前記ペンダント官能基を前記アミノ酸と架橋させることと、を含む、感圧性接着剤組成物の製造方法。
【請求項１８】
ａ）（ｉ）低Ｔｇ（メタ）アクリルモノマー
を含むモノマー混合物を製造することと、
ｂ）前記モノマー混合物を
（ｉ）水と、
（ｉｉ）ＳＨ、ＳｅＨ又はＯＨから選択される連鎖移動基を有する側鎖を含むアミノ酸と、
（ｉｉｉ）界面活性剤と、
（ｉｖ）フリーラジカル反応開始剤と、
を含む水相と混ぜ合わせることと、
ここで、アミン基又はカルボン酸基と反応する官能基を有するモノマーが、前記モノマー混合物中、前記水相中、又はこれらの組み合わせに存在している、
ｃ）前記モノマーを重合させることと、
ｄ）前記水性感圧性接着剤組成物を基材上にコーティングすることと、
ｅ）前記感圧性接着剤組成物を乾燥させて、それにより前記（メタ）アクリルポリマーの前記ペンダント官能基を前記アミノ酸と架橋させることと、を含む、感圧性接着剤組成物の製造方法。
【請求項１９】
前記アミノ酸が連鎖移動剤及び架橋剤として機能する、請求項１８に記載の方法。
【請求項２０】
前記感圧性接着剤組成物が、請求項１〜１１のいずれか一項又は組み合わせによって更に特徴付けられる、請求項１７〜１９のいずれか一項に記載の方法。
【請求項２１】
前記アミノ酸が帯電した側鎖を含む、請求項１〜９のいずれか一項に記載の感圧性接着剤組成物。
【請求項２２】
基材上に配置された請求項２１に記載の組成物を含む物品。
【請求項２３】
前記基材が、剥離ライナー又は裏材である、請求項２２に記載の物品。
【請求項２４】
前記感圧性接着剤組成物が、請求項２１により更に特徴付けられる、請求項１４に記載の感圧性接着剤組成物。
【請求項２５】
乾燥及び架橋した請求項２４に記載の組成物を含む、感圧性接着剤。
【請求項２６】
前記感圧性接着剤が、１２０°Ｆにて１０日間経過後に、初期の剪断強さ以上の剪断強さを有する、請求項１〜２５のいずれか一項に記載の感圧性接着剤。
【発明の詳細な説明】
【発明の詳細な説明】
【０００１】
（概要）
一実施形態では、感圧性接着剤組成物について記載する。接着剤組成物は、０℃未満のＴｇを有する（メタ）アクリルエステルモノマーの重合単位、及び、少なくとも１つのアミノ酸のアミン基又はカルボン酸基と架橋したペンダント官能基を有するエチレン性不飽和モノマーの重合単位、を含む（メタ）アクリルポリマーを含む。いくつかの実施形態では、感圧性接着剤は、少なくとも０．２５、０．５、１又は１．５Ｎ／ｃｍのステンレス鋼に対する１８０°剥離接着力を示す。剥離ライナー又は裏材などの基材上に配置された感圧性接着剤を含む物品についても記載する。
【０００２】
別の実施形態では、感圧性接着剤組成物は、水相と、界面活性剤と、０℃未満のＴｇを有する（メタ）アクリルエステルモノマーの重合単位と、及び、ペンダント官能基を有し、ペンダント官能基はアミン基又はカルボン酸基とイオン結合又は共有結合を形成するエチレン性不飽和モノマーの重合単位、を含む（メタ）アクリルポリマーと、少なくとも１つのアミノ酸架橋剤と、を含む。
【０００３】
他の実施形態では、感圧性接着剤組成物の製造方法について記載する。いくつかの実施形態では、（メタ）アクリルポリマーを形成した後、アミノ酸を水性感圧性接着剤組成物と共に混ぜ合わせる。別の実施形態では、（メタ）アクリルポリマーの形成の間、低Ｔｇ（メタ）アクリルモノマー及びアミン基又はカルボン酸基と反応する官能基を有するモノマーを含むモノマープレミックスを、アミノ酸（例えば、ＳＨ、ＳｅＨ又はＯＨなどの連鎖移動基を有する側鎖を含む）と混ぜ合わせる。この後者の実施方法では、アミノ酸は、重合中には連鎖移動剤として、及び乾燥後には架橋剤として機能することができる。
【０００４】
（詳細な説明）
本明細書において、「（メタ）アクリル」は、メタクリルとアクリルの両方を含む。
【０００５】
本明細書において、「（メタ）アクリレート」は、メタクリレートとアクリレートの両方を含む。
【０００６】
本明細書では、「アルキル」は、直鎖、分枝状、及び環状アルキル基を含み、非置換と置換アルキル基の両方を含む。別段の指示がない限り、アルキル基は、典型的には１〜２０個の炭素原子を有する。本明細書において使用されるとき、「アルキル」の例には、メチル、エチル、ｎ−プロピル、ｎ−ブチル、ｎ−ペンチル、イソブチル、ｔ−ブチル、イソプロピル、ｎ−オクチル、２−オクチル、ｎ−ヘプチル、エチルヘキシル、シクロペンチル、シクロヘキシル、シクロヘプチル、アダマンチル及びノルボルニルなどが挙げられるが、これらに限定されない。別途注記のない限り、アルキル基は、一価又は多価であってもよい。
【０００７】
ある基が本明細書で記載した式中に２つ以上存在する場合、特に規定しない限り、各基は「独立に」選択される。
【０００８】
本明細書に記載された感圧性接着剤組成物は、（メタ）アクリルポリマーを含む。（メタ）アクリルポリマーは、（メタ）アクリル酸エステルモノマー（即ち、（メタ）アクリレートエステルモノマー、アルキル（メタ）アクリレートとも称される）などのアクリル系接着剤に共通な種々のモノマーから調製される。（メタ）アクリルコポリマーは、アミノ酸架橋剤のアミン基又はカルボン酸基とイオン結合又は共有結合を形成するペンダント官能基を有するエチレン性不飽和モノマーの重合単位、を含む。したがって、このような（メタ）アクリルポリマーは、（メタ）アクリルコポリマーとして特徴付けることができる。（メタ）アクリルコポリマーは、任意に種々のその他のモノマーを含む。
【０００９】
（メタ）アクリルコポリマーは、１〜２２個の炭素原子を有する（例えば非第三級）アルコールから誘導される１つ以上の（メタ）アクリレートエステルモノマーを含む。モノマーの例としては、アクリル酸又はメタクリル酸のいずれかと、エタノール、１−プロパノール、２−プロパノール、１−ブタノール、２−ブタノール、１−ペンタノール、２−ペンタノール、３−ペンタノール、２−メチル−１−ブタノール、３−メチル−１−ブタノール、１−ヘキサノール、２−ヘキサノール、２−メチル−１−ペンタノール、３−メチル−１−ペンタノール、２−エチル−１−ブタノール、３，５，５−トリメチル−１−ヘキサノール、３−ヘプタノール、１−オクタノール、２−オクタノール、イソオクチルアルコール、２−エチル−１−ヘキサノール、１−デカノール、２−プロピルヘプタノール、１−ドデカノール、１−トリデカノール、１−テトラデカノール、シトロネロール、及びジヒドロシトロネロールなどの非第三級アルコールとのエステルが挙げられる。
【００１０】
感圧性接着剤は、ホモポリマーを形成するために反応させた際に、０℃未満の低ガラス転移温度（Ｔｇ）を有する１つ以上の（メタ）アクリル酸エステルモノマーを含む。好適な低Ｔｇモノマーは、このようなモノマーをホモポリマーを形成するために反応させた際に、典型的には、−１０℃、−２０℃、−３０℃又は−４０℃未満のＴｇを有する。これらホモポリマーのＴｇは多くの場合、−８０℃以上、−７０℃以上、又は−６０℃以上、又は−５０℃以上である。
【００１１】
低Ｔｇアルキルアクリレートモノマーは、次式を有し得る。
Ｈ２Ｃ＝ＣＲ１Ｃ（Ｏ）ＯＲ２
式中、Ｒ１は、水素又はメチルであり、Ｒ２は、１〜２２個の炭素を有するアルキル又はヘテロアルキルである。アルキル基又はヘテロアルキル基は、直鎖状、分枝状、環状、又はこれらの組み合わせであってもよい。
【００１２】
例示的な低Ｔｇアルキルアクリレートとしては、例えば、エチルアクリレート、ｎ−プロピルアクリレート、ｎ−ブチルアクリレート、イソブチルアクリレート、ｔ−ブチルアクリレート、ｎ−ペンチルアクリレート、イソアミルアクリレート、ｎ−ヘキシルアクリレート、２−メチルブチルアクリレート、４−メチル−２−ペンチルアクリレート、ｎ−オクチルアクリレート、イソオクチルアクリレート、２−エチルヘキシルアクリレート、イソノニルアクリレート、デシルアクリレート、イソデシルアクリレート、ラウリルアクリレート、イソトリデシルアクリレート、オクタデシルアクリレート、及びドデシルアクリレートが挙げられる。
【００１３】
例示的な低Ｔｇヘテロアルキルアクリレートとしては、２−メトキシエチルアクリレート及び２−エトキシエチルアクリレートが挙げられるが、これらに限定されない。
【００１４】
いくつかの実施形態では、低Ｔｇアルキルメタクリレートは、４、５、６、７又は８個超の炭素原子を有するアルキル基を含む。例示的なアルキル（メタ）アクリレートとしては、２−エチルヘキシル（メタ）アクリレート、イソオクチル（メタ）アクリレート、ｎ−オクチル（メタ）アクリレート、イソデシル（メタ）アクリレート及びラウリル（メタ）アクリレートが挙げられるが、これらに限定されない。
【００１５】
いくつかの実施形態では、モノマーは、（メタ）アクリル酸と、再生可能資源から誘導されるアルコールとのエステルである。材料が再生可能資源から誘導されるかを決定するのに適した技術は、米国特許出願公開第２０１２／０２８８６９２号に記載されているように、ＡＳＴＭ  Ｄ６８６６−１０に従った１４Ｃ分析による。「生物由来の成分」を導くＡＳＴＭ  Ｄ６８６６−１０の適用は、年代方程式（age equation）を使用せずに、放射性炭素年代測定法と同じ概念で構築される。分析は、未知サンプル対現代参照標準の有機放射性炭素（１４Ｃ）の量の比を導くことにより実施される。比は、単位「ｐＭＣ」（現代炭素パーセント）による百分率で報告される。
【００１６】
再生可能資源から誘導される１つの適切なモノマーは、２−オクチル（メタ）アクリレートであり、これは、従来技術によって、２−オクタノール、並びにエステル、酸及びハロゲン化アシルなどの（メタ）アクリロイル誘導体から調製することができる。２−オクタノールは、ヒマシ油（又はそのエステル若しくはハロゲン化アシル）から誘導されるリシノール酸を水酸化ナトリウムで処理し、続いて共生成物（co−product：副産物）のセバシン酸から蒸留することによって調製してもよい。再生可能でありうる他の（メタ）アクリレートエステルモノマーは、エタノール及び２−メチルブタノールから誘導されるものである。
【００１７】
いくつかの実施形態では、（メタ）アクリルコポリマーは、少なくとも０℃、２５℃又は５０℃のＴｇを有する高Ｔｇアルキル（メタ）アクリレートモノマーを更に含んでもよい。好適な高Ｔｇモノマーとしては、例えば、ｔ−ブチルアクリレート、メチルメタクリレート、エチルメタクリレート、イソプロピルメタクリレート、ｎ−ブチルメタクリレート、イソブチルメタクリレート、ｓ−ブチルメタクリレート、ｔ−ブチルメタクリレート、ステアリルメタクリレート、フェニルメタクリレート、シクロヘキシルメタクリレート、イソボルニルアクリレート、イソボルニルメタクリレート、ベンジルメタクリレート、３，３，５トリメチルシクロヘキシルアクリレート、シクロヘキシルアクリレート及びプロピルメタクリレート又は組み合わせが挙げられる。
【００１８】
コポリマーのＴｇは、構成モノマーのホモポリマーのＴｇとその重量パーセントに基づいて、フォックスの式を用いて推定することができる。
【００１９】
いくつかの実施形態では、（メタ）アクリルコポリマーは、０℃、−１０℃、−２０℃、−３０℃又は−４０℃未満のＴｇを有する（メタ）アクリレートエステルモノマーを、（メタ）アクリルコポリマーの総重量に基づいて少なくとも５０、５５、６０、６５、７０、７５、８０、８５、９０又は９５重量％含む。高Ｔｇモノマーが含まれる場合、（メタ）アクリルポリマーは、このような高Ｔｇモノマーを少なくとも１、２、３、４、５、１０、１５、２０〜３０重量％まで含んでもよい。
【００２０】
低Ｔｇモノマーの重合単位が比較的高濃度であるため、（メタ）アクリルポリマー及び感圧性接着剤組成物もまた、０℃未満、より典型的には、−１０℃、−２０℃、−３０℃又は−４０℃未満のＴｇを有する。（メタ）アクリルポリマーのＴｇは、典型的には、少なくとも約−８０℃、−７０℃、−６０℃又は−５０℃である。
【００２１】
（メタ）アクリルコポリマーは、アミノ酸架橋剤のアミン基又はカルボン酸基とイオン結合又は共有結合を形成するペンダント官能基を有する１つ以上のエチレン性不飽和モノマーの重合単位、を含む。いくつかの実施形態では、ペンダント官能基は、カルボン酸、アミン又はアミドである。本実施形態では、このようなエチレン性不飽和モノマーは、極性モノマーの部分集合（subset）である。
【００２２】
いくつかの実施形態では、（メタ）アクリルコポリマーは、酸官能性エチレン性不飽和モノマー由来の重合単位を含み、ここで酸官能基は、酸自体、例えばカルボン酸でもよく、又は一部分は、その塩、例えばアルカリ金属カルボン酸塩である。有用な酸官能性エチレン性不飽和モノマーとしては、エチレン性不飽和カルボン酸、エチレン性不飽和スルホン酸、エチレン性不飽和ホスホン酸、及びこれらの混合物から選択されるものが挙げられるが、これらに限定されない。このような酸性基は、アミノ酸架橋剤のアミン基と反応することができる。このような化合物の例としては、アクリル酸（ＡＡ）、メタクリル酸、イタコン酸、フマル酸、クロトン酸、シトラコン酸、マレイン酸、β−カルボキシエチル（メタ）アクリレート、２−スルホエチルメタクリレート、スチレンスルホン酸、２−アクリルアミド−２−メチルプロパンスルホン酸、ビニルホスホン酸及びこれらの混合物から選択されるものが挙げられる。
【００２３】
酸官能性エチレン性不飽和モノマーは典型的には、エチレン性不飽和カルボン酸、即ち（メタ）アクリル酸から選択される。更に強い酸が望まれる場合、酸官能性エチレン性不飽和モノマーは、エチレン性不飽和スルホン酸、エチレン性不飽和ホスホン酸、又はこれらの混合物を含む。
【００２４】
いくつかの実施形態では、（メタ）アクリルコポリマーは、酸官能性エチレン性不飽和モノマーの重合単位を、（メタ）アクリルコポリマーの総重量に基づいて少なくとも０．５、１、２又は３重量％の量で含む。酸官能性エチレン性不飽和モノマーの重合単位は、約５、６、７、８、９、１０、１１、１２、１３、１４又は１５重量％までの量で存在することができる。しかし、（メタ）アクリルコポリマーがペンダントアミン基又はアミド基を有する重合単位を含む場合、（メタ）アクリルコポリマーは、０．５重量％未満、０．１重量％未満又はゼロの酸官能性エチレン性不飽和モノマーの重合単位を含んでもよい。
【００２５】
１つの例示的なカルボン酸官能基を有する（メタ）アクリルコポリマーは、イソオクチルアクリレート（ＩＯＡ）及びアクリル酸（ＡＡ）を共重合させることから誘導される。
【００２６】
接着剤コポリマーは、１つ以上の極性非酸官能性モノマーの重合単位を更に含んでもよい。コポリマーの調製に有用な極性モノマーは、油溶性と水溶性の両方の性質をある程度有し、乳化重合中の水相と油相との間に、極性モノマーの分離（distribution：分配）をもたらす。
【００２７】
好適な非酸官能性極性モノマーの代表的な例としては、限定されないが、２−ヒドロキシエチル（メタ）アクリレート、Ｎ−ビニルピロリドン、Ｎ−ビニルカプロラクタム、アクリルアミド、モノ−又はジ−Ｎ−アルキル置換アクリルアミド、ｔ−ブチルアクリルアミド、ジメチルアミノエチルアクリルアミド、Ｎ−オクチルアクリルアミド、ポリ（アルコキシアルキル）（メタ）アクリレート、例えば、２−（２−エトキシエトキシ）エチル（メタ）アクリレート、２−エトキシエチル（メタ）アクリレート、２−メトキシエトキシエチル（メタ）アクリレート、２−メトキシエチルメタクリレート、ポリエチレングリコールモノ（メタ）アクリレート、ビニルメチルエーテルなどのアルキルビニルエーテル、並びにこれらの混合物が挙げられる。
【００２８】
このような非酸官能性極性モノマーのいくつかは、（メタ）アクリルポリマーに対しペンダントアミン基又はアミド基をもたらす。このようなアミン基又はアミド基は、アミノ酸架橋剤のカルボン酸基と反応する。代表的なモノマーとしては、アクリルアミド、モノ−又はジ−Ｎ−アルキル置換アクリルアミド、ｔ−ブチルアクリルアミド、ジメチルアミノエチルアクリルアミド及びＮ−オクチルアクリルアミドが挙げられる。
【００２９】
ペンダントアミン基又はアミド基をもたらす非酸官能性極性モノマーは、（メタ）アクリルコポリマーの総重量に基づいて少なくとも０．５、１、２又は３重量％の量で存在してもよい。このような極性モノマーの重合単位は、約５、６、７、８、９、１０、１１、１２、１３、１４又は１５重量％までの量で存在してもよい。しかし、（メタ）アクリルコポリマーが酸官能性エチレン性不飽和モノマーの重合単位を含む重合単位を含む場合、（メタ）アクリルコポリマーは、ペンダントアミン基又はアミド基をもたらす極性モノマーを０．５重量％未満、０．１重量％未満又はゼロで含んでもよい。（メタ）アクリルポリマーは、任意に、ペンダントアミン基又はアミド基がない他の非酸官能性極性モノマーを含んでもよい。
【００３０】
（メタ）アクリルコポリマーは、ビニルエステル（例えば、酢酸ビニル及びプロピオン酸ビニル）、スチレン、置換スチレン（例えば、α−メチルスチレン）、ハロゲン化ビニル及びこれらの組み合わせなどの１つ以上のビニルモノマーの重合単位を任意に含んでもよい。（メタ）アクリルコポリマーは、少なくとも１、２、３、４又は５重量％〜１０又は１５重量％までのビニルモノマーの重合単位を含んでもよい。いくつかの実施形態では、（メタ）アクリルコポリマーは、０．５重量％未満、０．１重量％未満又はゼロのビニルモノマーを含む。
【００３１】
水性感圧性接着剤組成物は、少なくとも１つのアミノ酸架橋剤を更に含む。好ましくは、アミノ酸が、水相（メタ）アクリルポリマーと混和して、ゲル化又は凝集体を形成することなく、アミノ酸は分散する。
【００３２】
種々のアミノ酸が知られている。アミノ酸は、カルボン酸基、アミン基及び側鎖を含む。アミノ酸は、最も一般的には、一般的構造：
ＨＯＣ（Ｏ）Ｃ（ＮＨ２）−Ｒを有し、
式中、Ｒは有機側鎖である。
【００３３】
いくつかの実施形態では、アミノ酸架橋剤は、アラニン、イソロイシン、ロイシン、メチオニン、フェニルアラニン、トリプトファン、チロシン及びバリンなどの場合には、疎水性側鎖を含む。
【００３４】
他の実施形態では、アミノ酸架橋剤は、プロリン、チロシン、トリプトファン、並びに特に以下のとおり示されるヒスチジン及びフェニルアラニンなどの場合には、環状基を含む。
【化１】
2018524437.tif 000002
【化２】
2018524437.tif 000003
【００３５】
いくつかの実施形態では、環状基は芳香族であり、又は換言すれば、アミノ酸の側鎖は芳香族基（例えば、フェニル）を含む。他の実施形態では、アミノ酸の側鎖は典型的には、ヒスチジンの場合など１又は２個の窒素原子を含む複素環式基を含む。
【００３６】
別の実施形態では、アミノ酸は帯電した側鎖（即ち、７．４のｐＨで帯電）を含む。例えば、リシン、ヒスタジン（histadine）及びアルギニンは、正に電荷した（窒素含有）基を含む側鎖を有する。アスパラギン酸及びグルタミン酸は、負に電荷した（酸素含有）基を含む側鎖を有する。
【００３７】
更に他の実施形態では、アミノ酸の側鎖は、（メタ）アクリルポリマーの重合中に連鎖移動剤として機能するのに好適な基を含む。本実施形態では、アミノ酸は、セリン、トレオニン、チロシン及び以下のとおり示されるシステインの場合などでは、ＳＨ、ＳｅＨ又はＯＨなどの連鎖移動基を有する。
【化３】
2018524437.tif 000004
【００３８】
２つ以上のアミノ酸架橋剤の組み合わせを利用してもよい。
【００３９】
アミノ酸架橋剤の濃度は様々な濃度に変更してもよい。典型的な実施形態では、アミノ酸架橋剤の濃度は、（メタ）アクリルポリマー又は全接着剤組成物（粘着付与剤が存在する場合など）の少なくとも０．００５、０．０１、又は０．０１５、又は０．０２固形分重量％である。いくつかの実施形態では、アミノ酸架橋剤の濃度は、（メタ）アクリルポリマー又は全接着剤組成物の少なくとも０．１、０．２、０．３、０．４又は０．５固形分重量％である。他の実施形態では、アミノ酸架橋剤の濃度は、（メタ）アクリルポリマー又は全接着剤組成物の少なくとも０．６、０．７、０．８、０．９又は１．５固形分重量％である。典型的な実施形態では、アミノ酸架橋剤の濃度は、（メタ）アクリルポリマー又は全接着剤組成物の１０、９、８、７、６、５、４又は３固形分重量％以下である。
【００４０】
感圧性接着剤組成物は、任意に、多官能性（メタ）アクリレート、アジリジン架橋剤及び（例えば、塩素化トリアジン架橋剤など）の追加の架橋剤を含んでもよい。しかし、典型的な実施形態では、アミノ酸は単独又は第一の架橋剤である。したがって、感圧性接着剤組成物は、このような追加の架橋剤をほとんど又は全く含まない場合がある。
【００４１】
水性分散体（dispersion）、乳化及び懸濁プロセスを含む従来のフリーラジカル重合法により、感圧性接着剤の（メタ）アクリルポリマーを調製することができる。（メタ）アクリレートポリマーは、米国特許第３，６９１，１４０号（Ｓｉｌｖｅｒ）、同第４，１６６，１５２号（Ｂａｋｅｒら）、同第４，６３６，４３２号（Ｓｈｉｂａｎｏら）、同第４，６５６，２１８号（Ｋｉｎｏｓｈｉｔａ）及び同第５，０４５，５６９号（Ｄｅｌｇａｄｏ）に開示されるような懸濁重合によって調製してもよい。
【００４２】
本発明に用いられる（メタ）アクリレート接着性ポリマーの調製に有用な水溶性及び油溶性反応開始剤は、熱への曝露により、モノマー混合物の（共）重合を開始するフリーラジカルを発生する反応開始剤である。水溶性反応開始剤は、乳化重合により（メタ）アクリレートポリマーを調製するために好ましい。
【００４３】
好適な水溶性反応開始剤としては、過硫酸カリウム、過硫酸アンモニウム、過硫酸ナトリウム、及びこれらの混合物からなる群から選択されるもの；上述の過硫酸塩の反応生成物などの酸化還元反応開始剤、並びにメタ重亜硫酸ナトリウム及び重亜硫酸ナトリウムからなる群から選択されるような還元剤；並びに４，４’−アゾビス−（４−シアノペンタン酸）及びその可溶性の塩（例えば、ナトリウム、カリウム）が挙げられるが、これらに限定されない。好ましい水溶性反応開始剤は、過硫酸カリウムである。好適な油溶性反応開始剤としては、Ｅ．Ｉ．ｄｕ  Ｐｏｎｔ  ｄｅ  Ｎｅｍｏｕｒｓ  Ｃｏ．から入手可能な、ＶＡＺＯ（商標）６４（２，２’−アゾビス（イソブチロニトリル））、ＶＡＺＯ（商標）６７（２，２’アゾビス（２−メチルブチロニトリル））、及びＶＡＺＯ（商標）５２（２，２’−アゾビス（２，４−ジメチルペンタンニトリル））などのアゾ化合物；過酸化ベンゾイル及び過酸化ラウロイルなどの過酸化物、並びにこれらの混合物からなる群から選択されるものが挙げられるが、これらに限定されない。好ましい油溶性熱反応開始剤は、２，２’−アゾビス（２，４−ジメチルペンタンニトレル）である。使用される場合、反応開始剤は、典型的には、（メタ）アクリルポリマーの全モノマーに基づいて少なくとも約０．０５、０．１又は０．５〜約１重量部までの量で存在する。
【００４４】
共重合性エマルション混合物は、任意に連鎖移動剤を更に含んでもよく、得られたポリマーの分子量を制御する。有用な連鎖移動剤の例としては、四臭化炭素、アルコール、メルカプタン、及びこれらの混合物からなる群から選択されるものが挙げられるが、これらに限定されない。存在する場合、好ましい連鎖移動剤は、イソオクチルチオグリコレート及び四臭化炭素である。エマルション混合物は、（メタ）アクリルポリマーの全モノマーに基づいて、少なくとも０．０１、０．０２、０．０３、０．０４又は０．０５〜０．２、０．３、０．４又は０．５重量部までの量で連鎖移動剤を更に含んでもよい。
【００４５】
好ましくは、接着剤コポリマーを調製するために乳化重合方法が使用される。乳化技術による重合は、乳化剤（乳化作用剤又は界面活性剤と呼ばれる場合もある）の存在を必要とする場合がある。本発明に有用な乳化剤としては、アニオン性界面活性剤、カチオン性界面活性剤、非イオン性界面活性剤、双イオン界面活性剤（zwitterionic surfactant）及び界面活性剤の混合物からなる群から選択されるものが挙げられる。
【００４６】
乳化重合は、典型的には、アニオン性界面活性剤の存在下で行われる。有用な乳化剤濃度の範囲は、エマルション感圧性接着剤の全てのモノマーの総重量基づいて約０．５〜約８重量％、好ましくは約１〜約５重量％である。
【００４７】
乳化重合では、反応は、ミセル又は水性媒質中に懸濁されたエマルション微小液滴内で発生する。微小液滴又はミセル内で生成されたあらゆる熱は、周囲の水相の熱容量の影響によりただちに調整される（moderate）。乳化重合は、発熱反応がよりよく制御された状態で進行し、生じた接着剤組成物は、水性媒質が主要な構成成分であるので不燃性である。
【００４８】
（メタ）アクリレートコポリマーを、バッチ式、連続式、又は半連続式乳化重合プロセスによって調製してもよい。重合は一般に、
（ａ）
（ｉ）十分な量の低Ｔｇ（メタ）アクリルエステルモノマーと、
（ｉｉ）カルボン酸又はアミン基と反応する官能基を有するモノマーと、
（ｉｉｉ）任意のモノマーと、
（ｉｖ）任意の（例えば、油溶性）連鎖移動剤と、を含むモノマー混合物を製造する工程と、
（ｂ）モノマー混合物を
（ｉ）水と、
（ｉｉ）界面活性剤と、
（ｉｉｉ）フリーラジカル反応開始剤と、
（ｉｖ）任意の（例えば、水溶性）連鎖移動剤と、を含む水相と混ぜ合わせる工程と、
（ｃ）前述のエマルションを攪拌しながら、約３０℃〜約８０℃の温度まで加熱し、ポリマーラテックスが形成されるまで水中油型エマルション中でモノマーを重合させる工程と、を含む。一旦エマルション混合物が調製されれば、それぞれの分配係数に応じて、油相と水相間でモノマーを分配してもよいことが理解されるであろう。
【００４９】
代替的実施形態では、カルボン酸又はアミン基と反応する官能基を有するモノマーは、モノマー混合物の代わりに、水相に存在してもよい。
【００５０】
半連続プロセスでは、フラスコに、脱イオン（ＤＩ）水、界面活性剤、酸官能性モノマー、（メタ）アクリレートエステルモノマー、任意の共重合性モノマー、例えば任意の極性モノマー、ビニルモノマー、及びあらゆる任意の連鎖移動剤、ｐＨ調節剤又は他の添加剤を含むシードモノマー混合物が投入される。混合物は、窒素ブランケットなどの不活性雰囲気下で攪拌及び加熱される。混合物が典型的に約５０〜７０℃の誘導温度に到達する際に、第１の反応開始剤を加えると重合が開始する。そして、この反応により発熱が生じる（exotherm：熱を放出する）。シード反応が完了した後、バッチ温度を約７０〜約８５℃のフィード反応温度に上昇させる。フィード反応温度において、脱イオン水界面活性剤酸官能性モノマー、（メタ）アクリレートエステルモノマー、任意の極性モノマーを含む任意の共重合性モノマー、連鎖移動剤又はその他の添加剤を含むモノマープレエマルションを、一定時間、典型的には２〜４時間にわたって、温度を維持しながら、攪拌されたフラスコに加える。フィード反応の最後に、第２反応開始剤を使用する場合、それを反応に加え、エマルション中の残留モノマーを更に減少させる。更に１時間加熱した後、混合物を室温（約２３℃）まで冷却し、評価のためにエマルションを回収する。
【００５１】
中和剤をこのコポリマーの調製に用いてもよい。中和剤は、ポリマーの酸性基の全て又は一部を中和するのに十分な濃度で用いられてよい。中和は、アルカリ金属水酸化物又はアルカリ金属水酸化物と少量の他の中和剤との組み合わせの使用によって実現される。当業者に理解されるように、様々な他の中和剤を用いてもよい。その他の中和剤の選択、及び用いられる量を、所望の結果を達成するために変更してよい。しかし、（メタ）アクリルポリマーが水分散性を維持するように、タイプ及び量を選択する。好ましくは、水酸化アンモニウム、水酸化ナトリウム及び水酸化カリウムが中和剤として使用される。
【００５２】
エマルションのｐＨは、４又はそれ以上であってよい。エマルションの酸性度を、ラテックス形成の後に、塩基性溶液（例えば、水酸化ナトリウム、水酸化アンモニウム、及び水酸化リチウムなどの溶液）又は緩衝液（例えば、重炭酸ナトリウムなど）のようなｐＨ調節剤を用いて、所望のｐＨレベルに調節してよい。
【００５３】
典型的な実施形態では、（メタ）アクリルポリマーが形成された後、かつ水相を除去する前に、アミノ酸が加えられる。しかし、アミノ酸が連鎖移動基を有する側鎖を含む場合、アミノ酸を（メタ）アクリルコポリマーの重合中にモノマー混合物又は水相に加えてもよい。本実施形態では、アミノ酸はモノマーの重合中に連鎖移動剤として機能することができ、（メタ）アクリルポリマーのための架橋剤としても機能することができる。アミノ酸が重合中に連鎖移動剤として利用される場合、アミノ酸の濃度は０．１重量％未満であり、いくつかの実施形態では、０．０７５又は０．００５重量％以下である。しかし、所望であれば、重合後に追加のアミノ酸を加えてもよい。
【００５４】
感圧性接着剤は、１つ以上の従来の添加剤を含んでもよい。好ましい添加剤としては、粘着付与剤、可塑剤、染料、酸化防止剤、及びＵＶ安定剤が挙げられる。
【００５５】
（メタ）アクリレートポリマー分散体と共に用いるのに好適な粘着付与剤としては、ロジン酸、ロジンエステル、テルペンフェノール樹脂、炭化水素樹脂、及びクマロンインデン樹脂が挙げられる。粘着付与剤のタイプ及び量は、接触性、接着範囲（bonding range）、接着力、耐熱性及び固有接着などの特性に影響を及ぼしうる。粘着付与剤は一般に、水性分散体の形態で使用される。好適な市販の粘着付与剤としては、ＴＡＣＯＬＹＮ（商標）１０７０、５００１及び５００２（低分子量熱可塑性樹脂に基づいた５５固形分％合成樹脂の水性分散体、Ｈｅｒｃｕｌｅｓ  Ｉｎｃ．から入手可能）、ＳＥ１０５５（商標）（ロジンエステルの水性分散体、Ｈｅｒｃｕｌｅｓ  Ｉｎｃ．から入手可能）、ＥＳＣＯＲＥＺ（商標）９２７１（脂肪族炭化水素樹脂エマルション、Ｅｘｘｏｎから入手可能）、ＤＥＲＭＵＬＳＥＮＥ（商標）８２、ＤＥＲＭＵＬＳＥＮＥ（商標）９２、ＤＥＲＭＵＬＳＥＮＥ（商標）ＤＴ又はＤＥＲＭＵＬＳＥＮＥ（商標）ＤＴ５０（改質テルペンフェノール樹脂の水性分散体、ＤＲＴから入手可能）及びＡＱＵＡＴＡＫ（商標）４１８８（改質ロジンエステル、Ａｒｉｚｏｎａ  Ｃｈｅｍｉｃａｌ  Ｃｏｍｐａｎｙから入手可能）が挙げられる。存在する場合、粘着付与樹脂の量は、典型的には、感圧性接着剤の少なくとも１、２、３、４、又は５重量％、感圧性接着剤の約５０又は４０重量％以下である。いくつかの実施形態では、粘着付与樹脂の量は、感圧性接着剤の少なくとも１０、１５又は２０重量％である。他の実施形態では、粘着付与樹脂の量は、１重量％若しくは０．５重量％未満又はゼロである。
【００５６】
（メタ）アクリルコポリマーは、典型的には、動的機械分析により測定されるように、２５℃及び１ヘルツ（ラジアン／秒）の周波数において、少なくとも１Ｘ１０４ダイン／ｃｍ２及び１Ｘ１０７ダイン／ｃｍ２（１ＭＰａ）、又は５Ｘ１０６ダイン／ｃｍ２（０．５ＭＰａ）、又は３Ｘ１０６ダイン／ｃｍ２（０．３ＭＰａ）以下の貯蔵弾性率（Ｇ’）を有する。例えば、９０部のイソオクチルアクリレート、１０部のアクリル酸から調製した（メタ）アクリルコポリマーの貯蔵弾性率は、約１．５Ｘ１０６ダイン／ｃｍ２（アミノ酸との架橋前）である。更に別の例では、９８部のイソオクチルアクリレート及び２部のアクリル酸から調製した（メタ）アクリルコポリマーは、約２Ｘ１０５ダイン／ｃｍ２（アミノ酸との架橋前）である。（メタ）アクリルポリマー単独ではＰＳＡでない場合、組成物は貯蔵弾性率を低減するために粘着付与樹脂などの構成成分を更に含んでもよい。架橋剤は貯蔵弾性率を上昇させるが、架橋した感圧性接着剤はＰＳＡの貯蔵弾性率範囲（例えば、３Ｘ１０６ダイン／ｃｍ２（０．３ＭＰａ）以下）内に含まれる。
【００５７】
いくつかの実施形態では、（乾燥及び架橋した）感圧性接着剤は、少なくとも０．２５、０．５、１又は１．５Ｎ／ｃｍのステンレス鋼に対する１８０°剥離接着力を示す。いくつかの実施形態では、ステンレス鋼に対する１８０°剥離接着力は５Ｎ／ｃｍを超えない。剪断接着強さは、（メタ）アクリルポリマー及び架橋剤の濃度に依存して変化しうる。いくつかの実施形態では、ステンレス鋼及び又はファイバーボードに対する剪断接着強さは、１０，０００分を超える。いくつかの実施形態では、感圧性接着剤は、低温（例えば、４０°Ｆ）にて高い粘着力を示す。いくつかの実施形態では、感圧性接着剤が、１２０°Ｆにて１０日間経過後に、初期の剪断強さ以上の剪断強さを示す。いくつかの実施形態では、（初期又は１２０°Ｆにて１０若しくは１１日間経過）のファイバーボードに対する剪断強さは、少なくとも２５、５０、１００、１５０、２００、２５０、３００、３５０、４００、４５０、５００、５５０、６００、６５０又は７００分である。このような接着剤特性は、以下の実施例にて記載された試験方法に従って測定してもよい。
【００５８】
水性エマルションは、後続のコーティングのために好適な濃度になる。典型的な実施形態では、水性感圧性接着剤組成物は３０〜７０重量％の全固形分を含む。水性感圧性接着剤組成物は、３０〜７０重量％の水相を含む。コーティング組成物を更に希釈、又は部分乾燥することにより、所望の濃度を得ることができる。
【００５９】
水相は、アミノ酸架橋剤などの構成成分を溶解するために、水性接着剤組成物中に含まれうる少量の揮発性、非重合性有機溶剤を含み得る。水性接着剤組成物は、典型的には、１０、５、４、３、２又は１重量％未満の有機溶剤を含む。
【００６０】
上述した水性感圧性接着剤組成物は、従来のコーティング技術により、剥離ライナー又は（例えば、可撓性又は非可撓性）裏材材料などの基材上にコーティングされる。裏材材料は、処理された表面であってもよく、又は当技術分野において既知のとおり（例えば国際公開第２０１４／１２７３４１号を参照のこと）のプライマー層を含んでもよい。
【００６１】
組成物は、ローラーコーティング、フローコーティング、ディップコーティング、スピンコーティング、スプレーコーティング、ナイフコーティング及びダイコーティングなどの方法によって様々な基材に塗布することができる。乾燥させると、アミノ酸は（メタ）アクリルポリマーの官能基と架橋し、シート材料などの接着剤コーティング物品を製造する。
【００６２】
（乾燥させた）ＰＳＡ層の厚さは、典型的には、少なくとも約１０、１５、２０又は２５マイクロメートル及び１５００マイクロメートル（６０ｍｉｌ）以下、１０００マイクロメートル（４０ｍｉｌ）以下及び５００マイクロメートル（２０ｍｉｌ）以下である。所望どおりに厚さを増大させるために、多層コーティングを利用することができる。
【００６３】
可撓性裏材材料は、テープ裏材、光学フィルム又は任意の他の可撓性材料として従来利用されている任意の材料であってよい。
【００６４】
可撓性支持体に含むことができる材料の例としては、ポリエチレン、ポリプロピレン（アイソタクチックポリプロピレンを含む）、ポリスチレン、ポリエステル、ポリビニルアルコール、ポリ（エチレンテレフタレート）、ポリ（ブチレンテレフタレート）、ポリイミド、ポリ（カプロラクタム）、ポリ（フッ化ビニリデン）、ポリラクチド、セルロースアセテート、及びエチルセルロースなどのポリオレフィンが挙げられる。
【００６５】
市販の裏材材料としては、例えば、ＨＯＳＴＡＰＨＡＮ  ３ＳＡＢ、下塗りポリエステルフィルム（Ｍｉｔｓｕｂｉｓｈｉ  Ｐｏｌｙｅｓｔｅｒ  Ｆｉｌｍ  Ｉｎｃ．（Ｇｒｅｅｒ，ＳＣ）から入手可能）、クラフト紙（Ｍｏｎａｄｎｏｃｋ  Ｐａｐｅｒ，Ｉｎｃ．から入手可能）；セロハン（Ｆｌｅｘｅｌ  Ｃｏｒｐ．から入手可能）；ＴＹＶＥＫ及びＴＹＰＡＲ（ＤｕＰｏｎｔ，Ｉｎｃ．から入手可能）などのスパンボンドポリ（エチレン）及びポリ（プロピレン）；並びに、ＴＥＳＬＩＮ（ＰＰＧ  Ｉｎｄｕｓｔｒｉｅｓ，Ｉｎｃ．から入手可能）及びＣＥＬＬＧＵＡＲＤ（Ｈｏｅｃｈｓｔ−Ｃｅｌａｎｅｓｅから入手可能）などのポリ（エチレン）及びポリ（プロピレン）から得られる多孔質フィルムが挙げられる。
【００６６】
裏材はまた、綿、ナイロン、レーヨン、ガラス、及びセラミック材料などの合成若しくは天然材料の糸から形成される織布、又は天然若しくは合成繊維、若しくはそれらの混紡のエアレイドウェブなどの不織布などの布地、から調製してもよい。裏材はまた、金属、金属化ポリマーフィルム、又はセラミックシート材で形成されてもよく、ラベル、テープ、標識、カバー、及び表示用しるしなどのような、感圧性接着剤組成物と共に利用されることが従来知られている任意の物品の形状を取ってもよい。
【００６７】
可撓性支持体はまた、剥離コーティング基材を含んでもよい。このような基材は、典型的には、接着剤転写テープを提供する場合に用いられる。剥離コーティング基材の例は、当該技術分野において周知であり、例としてはシリコーンコーティングクラフト紙などが挙げられる。本発明のテープはまた、当該技術分野において既知の低接着性バックサイズ（ＬＡＢ）などを取り入れてもよい。
【００６８】
本開示の目的及び利点は以下の実施例によって更に例証されるが、これらの実施例に引用される具体的な物質及びそれらの量、並びにその他の条件及び詳細は、本開示を過度に制限しないと解釈されるべきである。
【表１】
2018524437.tif 000005
【００６９】
試験方法
剥離接着力
剥離接着力を、以下のとおり１８０度の角度にて測定した。２３℃（７３°Ｆ）及び相対湿度（ＲＨ）５０％にて、サンプルコンディショニング及び試験を実施した。２４時間のコンディショニング後に、幅１２．７ミリメートル（０．５０インチ）及び長さ少なくとも１０．２センチメートル（４インチ）のテープサンプルを切り取った。ステンレス鋼プレートを、その縁の周りを片面ＰＳＡテープを使用して剥離試験機の圧盤に取り付け、イソプロパノールで２回拭いた。次に、テープサンプルをステンレス鋼プレートに貼り付け、２キログラム（４．４ポンド）のゴムローラーを使用して各方向に２回ローラー押圧した（roll down：ロールダウン）。ＩＭＡＳＳ滑り／剥離試験機（Ｍｏｄｅｌ  ＳＰ−２０００，ＩＭＡＳＳ  Ｉｎｃｏｒｐｏｒａｔｅｄ（Ａｃｃｏｒｄ，ＭＡ）から入手可能）を使用して、３０５ミリメートル／分（１２インチ／分）の圧盤速度で２．５４センチメートル（１インチ）の長さを超えて、サンプルをステンレス鋼プレートから剥離した。剥離接着力データを、最後２．０ｃｍ（０．８インチ）の間で回収した。４つのサンプルを評価し、結果をオンス／インチ（ｏｚ／ｉｎ）へ標準化し、平均を報告した。
【００７０】
室温での剪断強さ−ステンレス鋼
ステンレス鋼上の剪断強さを次のように測定した。２３℃（７３°Ｆ）及び相対湿度（ＲＨ）５０％にて、コンディショニング及び試験を実施した。２４時間のコンディショニング後に、幅１２．７ミリメートル（０．５０インチ）及び長さ１１．４センチメートル（４．５インチ）のテープサンプルを切り取った。ステンレス鋼プレートを、イソプロパノールで２回拭いた。次に、テープサンプルを清浄なステンレス鋼パネル上の中央に配置し、テープがパネルと長手方向で１２．２ミリメートル（０．５インチ）重なり合うように片端と接着し、２キログラム（４．４ポンド）のゴムローラーを使用して各方向に２回ローラー押圧した。次に、１．０キログラム（２．２ポンド）の重りを、テープの自由端へ取り付け、パネル／テープ／重りアセンブリを垂直から２°の角度にて立てて吊した。テープがパネルから落下するまでの時間（分単位）を記録した。落下が１０，０００分経過しても生じない場合には試験を打ち切り、結果は「１０，０００」として記録した。３つのサンプルの平均を報告した。
【００７１】
室温での剪断強さ−ファイバーボード
１２７マイクロメートル（０．００５インチ）の厚さのファイバーボード上でのテープサンプルの剪断強さを、下記変更を加えて「室温での剪断強さ−ステンレス鋼」で記載したのと同様に測定した。２．５４ｃｍ（１インチ）の正方形のファイバーボードの小片を、両面接着テープを使用してステンレス鋼プレートに貼り付けた。次に、テープサンプルをファイバーボード露出表面に貼り付けた。
【００７２】
組成物比較例１（ＣＥ１）の調製
ＣＢｒ４連鎖移動剤（ＣＴＡ）を含むエマルションポリマーＥＰ１を含む組成物比較例１は、従来の乳化重合法を使用して作製した。モノマーの配合はＩＯＡ：ＡＡ／９５：５（ｗ：ｗ）であった。水溶液を、攪拌棒、還流凝縮器、温度計、温度コントローラと接続した赤外線加熱ランプ及び窒素パージを装備した１リットル反応フラスコ中で、２２４．７グラムの脱イオン水に対して３．８グラムのＤＳ−１０界面活性剤を加えることによって調製した。全固形分が溶解されるまで、室温で混合物を攪拌した。次に、９．５グラムＡＡを水溶液に単回充填（single charge）で加えた。次に、１８０グラムのＩＯＡ中に０．１７７グラムのＣＢｒ４連鎖移動剤を加えること及び溶解させることによって油溶液を調製した。次に、油溶液をエマルションを生成するように撹拌しながら、反応フラスコに単回充填で加えた。次に、反応混合物上で窒素パージを、３０分間２リットル／分で開始した。次に、コントロールされた加熱ランプを使用して反応フラスコを３０℃まで加熱し、続いて０．５ミリリットルのＦＳ溶液、次に０．０９５グラムのＳＭＢＳ及び０．３８グラムのＫＰＳを加えて反応を開始させた。重合発熱により約６０℃に上昇するまで、温度を観察した。この温度でこの反応を１時間保持し、その後室温まで冷却させ、続いて１６．４３グラムの脱イオン水中に溶解させた１．３２グラムのＬｉＯＨを加えた。チーズクロスを通して濾過した後、約４４％の固形分含有量を有するエマルションポリマー組成物を得た。
【００７３】
組成物実施例１〜２の調製
ＣＴＡ及び架橋剤として様々な量でアミノ酸Ｌ−Ｃｙｓを有するエマルションポリマーＥＰ２〜ＥＰ３を含む組成物実施例１〜２を、下記変更を加えて、組成物比較例１で記載したのと同様の方法で調製した。ＣＢｒ４は、様々な量のＬ−Ｃｙｓにより置き換えられ、Ｌ−ＣｙｓをＡＡと共に水相に加えた。（ｗ／ｒ／ｔ）モノマーに対するｍｏｌ％を、モルでのモノマーの全体量に対するモルでのＣＴＡ量の比（１００モルのモノマー当たり０．０５モルのＣＴＡ）を取ることにより計算した。（ｗ／ｒ／ｔ）モノマーに対する重量％は、ＣＴＡ及びモノマーの重量（１００ｇのモノマー当たり０．０３ｇのＣＴＡ）を使用するが、同様の方法で計算される。
【表２】
2018524437.tif 000006
【００７４】
テープ比較例１及びテープ実施例１〜２の調製
組成物比較例１及び組成物実施例１〜２を、下塗りポリエステルフィルム上へコーティングし、次に５分間１００℃にてオーブン内で乾燥させ、表２にて示すように、最終接着剤の厚さ及び特性を有するテープサンプルを得た。
【表３】
2018524437.tif 000007
【００７５】
組成物実施例３〜６の調製
組成物実施例３〜６を、ガラスジャーの中でＥＰ１及び選択された量のＬ−Ｈｉｓｔ架橋剤を混ぜ合わせることにより調製し、次にそれを密閉し、ローラー上に少なくとも１時間置いた。
【００７６】
組成物比較例２及び組成物実施例７〜８の調製
ベースエマルションポリマー１を、様々な量のＬ−Ｐｈｅｎｙｌ架橋剤を加えることによって生じる修飾（modification）を加えて、用意した。これらは、組成物実施例３〜６に記載されているように混合することで調製した。
【００７７】
組成物比較例３及び組成物実施例９〜１０の調製
ベースエマルションポリマー２を、Ｌ−Ｈｉｓｔ又はＬ−Ｐｈｅｎｙｌ架橋剤のいずれかを加えることによって生じる修飾を加えて、用意した。これらは、組成物実施例３〜６に記載されているように混合することで調製した。
【００７８】
テープ比較例２及び３、並びに実施例３〜１０の調製
組成物比較例２及び３、並びに組成物実施例３〜１０を使用して、上記のテープ比較例１及びテープ実施例１〜２に記載されているように、テープサンプルを調製した。以下の変更を加えて、テープ実施例５と同じ方法でテープ実施例６を調製した。組成物を１６日間室温にて保持し、次に、何の更なる混合をすることもなく、テープサンプルを調製するために使用した。接着剤組成物、厚さ及びテープ特性を、以下の表３及び表４に示す。アミノ酸の重量％を、水の重量を含む水性エマルションポリマーの全体重量に対する重量でのアミノ酸量の比を取ることにより計算した。固形分重量％は、乾燥による水相の除去を計上するために重量を調節することによって求めることができる。例えば、水性感圧性接着剤が５０重量％の水相を含む場合、固形分の割合としてのアミノ酸の濃度は、水相を取り除くと二倍になる。（１溶液重量％＝２固形分重量％）
【表４】
2018524437.tif 000008
【表５】
2018524437.tif 000009
【００７９】
組成物実施例１１〜１３の調製
ガラスジャーの中で、エマルションポリマー２（ＥＰ２）を、Ｓｉｇｍａから入手したＬ−Ｌｙｓｉｎｅアミノ酸と共に次表に記載された量で混ぜ合わせた。次に、ガラスジャーをジャーローラー（jar roller）上で２時間回転させ、完全に混合した。溶液を下塗りＢＯＰＰ（１．６ｍｉｌ）上にコーティングし、次に７．５分間７０℃にてオーブン内で乾燥させて、１ｍｉｌの接着剤の厚さを有する接着剤コーティングされたテープを作製した。
【００８０】
ローラーを４回通過（pass）させてテープをファイバーボードに接着させたことを除いて、室温でのファイバーボードに対する剪断強さを、前述と同様に試験した。室温でのファイバーボードに対する剪断強さを、１２０°Ｆにて１１日間経過後に再試験した。
【表６】
2018524437.tif 000010
【国際調査報告】
2018524437.tif 000011
2018524437.tif 000012
2018524437.tif 000013